3 구 플라스크 에 단계 1 에서 합성 한 3 . 0 g ( 7 . 5 mmol ) 의 3 - 브로모 - 3 ', 5 , 5 '- 트라이 tert 뷰 틸 바이페닐 , 2 . 7 g ( 7 . 5 mmol ) 의 N -( 1 , 1 '- 바이페닐 - 2 - 일 ) - 9 , 9 - 다이메틸 - 9 H - 플 루 오렌 - 2 - 아민 , 2 . 2 g ( 23 mmol ) 의 소듐 - tert - 뷰 톡 사이드 , 40 mL 의 자일렌 을 첨가 하 고 , 감압 하 에서 탈기 처리 를 한 후 , 플라스크 내 를 질소 치환 하 였 다 . 이 혼합물 에 86 mg ( 0 . 15 mmol ) 의 비스 ( 다이 벤질 리덴 아세톤 ) 팔라듐 ( 0 ) , 184 mg ( 0 . 45 mmol ) 의 2 - 다이사이클로헥실 포스 피노 - 2 ', 6 '- 다 이메 톡 시바이 페닐 ( 약칭 : Sphos ( 등록 상표 ) ) 을 첨가 하 고 , 질소 기류 하 에 있 어서 120 ℃ 에서 약 7 시간 동안 교반 하 였 다 . 그 후 , 플라스크 의 온도 를 약 60 ℃ 까지 낮추 고 , 약 1 mL 의 물 을 첨가 하 고 , 석출 된 고체 를 여과 하 여 분별 하 고 , 톨루엔 으로 세정 하 였 다 . 여 과액 을 농축 하 여 얻 어 진 톨루엔 용액 을 실리카 겔 칼럼 크로마토그래피 로 정제 하 였 다 . 얻 어 진 프랙션 을 농축 하 여 짙 은 톨루엔 용액 을 얻 었 다 . 이 톨루엔 용액 에 에탄올 을 첨가 하 고 , 감압 하 에서 농축 하 여 에탄올 현탁액 을 얻 었 다 . 약 20 ℃ 에서 석출 물 을 여과 하 고 , 얻 어 진 고체 를 감압 하 에 있 어서 약 80 ℃ 에서 건조 시킴 으로써 , 목적물 인 백색 고체 를 4 . 0 g , 수율 78 % 로 얻 었 다 . 단계 2 의 합성 스킴 을 이하 에 나타낸다 .